セルロースと熱可塑性樹脂の複合体であって、テルペン樹脂が含有されていることを特徴とするセルロース含有熱可塑性樹脂。テルペン樹脂が、環式テルペノイド由来の重合物あるいはその変性物であることを特徴とする請求項1記載のセルロース含有熱可塑性樹脂。熱可塑性樹脂が融点190°C以下である請求項1記載のセルロース含有熱可塑性樹脂。請求項1記載のセルロース含有熱可塑性樹脂を含有してなる成形体。本発明の目的は、吸湿特性の抑制されたセルロース含有熱可塑性樹脂とその成形体を提供することである。本発明者らは、鋭意検討をした結果、下記に示す本発明により上記課題を解決できることを見出した。[1]セルロースと熱可塑性樹脂の複合体であって、テルペン樹脂が含有されていることを特徴とするセルロース含有熱可塑性樹脂。[2]テルペン樹脂が、環式テルペノイド由来の重合物あるいはその変性物であることを特徴とする[1]記載のセルロース含有熱可塑性樹脂。[3]熱可塑性樹脂が融点190°C以下である[1]記載のセルロース含有熱可塑性樹脂。[4][1]記載のセルロース含有熱可塑性樹脂を含有してなる成形体。本発明のセルロース含有熱可塑性樹脂の製造方法によれば、吸湿特性の抑制されたセルロース含有熱可塑性樹脂とその成形体を得ることができる。本発明のセルロース含有熱可塑性樹脂とはセルロースが含有された熱可塑性樹脂を意味する。用いられるセルロースとしては、非木系、木質系材料から得られるどちらのセルロースでもよい。セルロースの形態としては、得られる物性に差異があるために、目的に合わせ、繊維状やパウダー状として用いられる。一般的に繊維状で用いると、強度、弾性率等の強度物性は向上するが、流動性が低下する。一方、パウダー状で用いると、強度物性は繊維状物に劣るが、流動性は向上する。本発明で用いるセルロースは、化学パルプが好ましいが古紙等も用いることができる。化学パルプは、その色の均質性が高いため、成形体と成したときに色相が均一となる上、成形時、マスターバッチや顔料を混合して成形体を着色しても均一な色の外観を持った成形体を得ることができる。化学パルプとは、例えば、木材針葉樹、広葉樹、コットンリンター、ケナフ、マニラ麻アバカ、サイザル麻、ジュート、サバイグラス、エスパルト草、バガス、稲わら、麦わら、葦、竹等の天然セルロースを化学的に処理したパルプクラフトパルプ、亜硫酸パルプ等である。地が白い方が成形体の色の調整がしやすいことより、化学的に漂白されて色が白いクラフトパルプN-BKP、L-BKP等を用いることがより好ましい。本発明においては各種熱可塑性樹脂が用いることができるが、セルロースの耐熱性の問題から、融点190°C以下の熱可塑性樹脂を用いるのが好ましい。このような樹脂としては、例えば、高密度ポリエチレン、中密度ポリエチレン、低密度ポリエチレンからなるポリエチレン類、ポリプロピレン、ポリ塩化ビニル、ポリスチレン、AS樹脂、ABS樹脂、アクリル樹脂、ポリアセタール、ポリエステル等を挙げることができる。好ましくはポリエチレン類、ポリプロピレン等のポリオレフィン類である。更に、熱可塑性樹脂として、生分解性樹脂を用いることもできる。生分解性樹脂を用いることにより、廃棄の際、成形品を土中に埋設等することにより該成形品が分解されることが期待される。生分解性樹脂としては、環境的に分解される樹脂、特に微生物の作用により分解される樹脂であれば特に制限されない。例えば、具体的には、高分子多糖類、微生物ポリエステル、脂肪族ポリエステル等が挙げられ、より具体的には、ポリ乳酸樹脂、ポリカプロラクトン樹脂、ポリブチレンサクシネートアジペート樹脂、ポリエチレンサクシネート樹脂、ポリエチレンサクシネートカーボネート樹脂、ポリブチレンサクシネート樹脂、ポリブチレンアジペートテレフタレート樹脂、ポリヒドロキシアルカノート例えば、ポリ3-ヒドロキシ酪酸PHB、ポリ3-ヒドロキシ吉草酸PHV、ラクトン樹脂、低分子量脂肪族ジカルボン酸と低分子量脂肪族ジオールから得られるポリエステル樹脂、酢酸セルロース系等の複合体、変性デンプン-変性ポリビニルアルコール複合体、その他の複合体を挙げることができる。本発明に係わる熱可塑性樹脂として生分解性樹脂を用いる場合、その汎用性よりポリ乳酸樹脂を用いるのが好ましい。ポリ乳酸樹脂には、ポリ乳酸ホモポリマーの他、乳酸コポリマー及びブレンドポリマー等の乳酸系ポリマーが含まれる。乳酸系ポリマーの質量平均分子量は、一般に5万~50万である。また、ポリ乳酸樹脂におけるL-乳酸単位とD-乳酸単位の構成モル比L/Dは、100/0~0/100のいずれであってもよく、特に制限されない。本発明に係わるテルペン樹脂とは、イソプレンを構造単位とする炭化水素で、非環式、単環式、二環以上の多環式が知られているが、本発明には環式テルペノイド由来の重合物が好ましく、リモネン、フェランドレン、テルピノレンなどの反応性単環式モノテルペノイドや、カレン、ピネン等の反応性二環式モノテルペノイドなどから得られる重合体である。更に、これらのモノテルペンノイドと共重合が可能であるスチレンやその誘導体、フェノール及びその誘導体との重合物も本発明に係わるテルペン樹脂として用いることができる。更に、これらの重合物中の残留する不飽和基を水素添加法により、飽和炭化水素化した重合体も本発明に係わるテルペン樹脂として用いることができる。セルロースの添加量は2質量以上90質量以下であり、好ましくは5質量以上75質量以下である。セルロースの添加量が少ないと強度物性の発現等の効果が出ず、添加量が多いと、流動性等の著しい低下により取り扱いが困難になるので、更に好ましくは10質量以上50質量以下である。特に60質量以上の場合はマスターバッチとして用いられる。テルペン樹脂の添加量はセルロース含有量の5質量以上であり、10質量以上が好ましい。これ以上少ないと、テルペン樹脂の効果が出にくくなる。更にテルペン樹脂の添加量は成形体とした場合の20質量以下、更に好ましくは10質量以下、更に好ましくは5質量以下である。テルペン樹脂は熱可塑性樹脂の粘着付与の性質を持つために、多量に添加すると成形体表面にブリードアウトして、成形体自体が粘着性を有することになり、取り扱い上問題となる。従って、セルロース含有量20質量の成形体の場合で、テルペン樹脂の添加量は好ましくは1質量から5質量程度が好ましく、セルロース含有量が75質量の場合で5質量から8質量程度が好ましい。テルペン樹脂は予めセルロース表面にコートした後、熱可塑性樹脂と複合してもよいし、一般的な混練機を用いて、セルロース、テルペン樹脂、熱可塑性樹脂と複合化してもよい。特にポリエチレン、ポリプロピレン等のポリオレフィン類と複合化する際には、セルロースの分散性を向上させるために、酸変性オレフィンを併用するのが好ましい。酸変性オレフィンの添加量はセルロース含有量の5質量から10質量程度が好ましい。複合化する方法としては、加圧ニーダー、バンバリミキサー、ヘンシェルミキサー、二軸押出混練機等の一般的な混練機を用いることができる。但し、セルロースの繊維長が長くなると、著しく溶融樹脂の流動性が低下するために、一般的溶融機では複合化は難しくなる。本発明において、セルロース、熱可塑性樹脂、テルペン樹脂、酸変性ポリオレフィン以外に各種添加剤を適宜加えることができる。添加剤としては、相溶化剤、酸化防止剤、熱安定剤、滑剤、離型剤、可塑剤、紫外線吸収剤、光安定剤、顔料、染料、帯電防止剤、導電性付与剤、分散剤、造核剤、抗菌剤、防黴剤、難燃剤等の添加剤を、単独または2種類以上併せて使用することができるが、これらに限定されるわけではない。本発明のセルロース含有熱可塑性樹脂を用いて、各種成形方法により成形体を製造することができる。成形方法としては、一般的な成形方法を用いることができ、特に制限されない。例えば、具体的には、射出成形法、押出成形法、圧縮成形法、回転成形法、中空成形法ブロー成形法、T-ダイ成形法、インフレーション成形法、カレンダー成形法等を挙げることができるが、これらの方法に制限されることはない。また、成形体の形状も特に制限されず、どのような形状のものを、どのような成形方法で製造してもよい。本発明のセルロース含有熱可塑性樹脂の優れた成形性を具現するためには、射出成形法を用いて精密な形状の成形体を得ることが好ましい。本発明のセルロース含有熱可塑性樹脂は、バランスのよい優れた強度物性を発現する他、流動性に優れ、セルロースによる吸湿性を抑制することができる。次に、本発明を実施例によって更に詳細に説明するが、本発明はこれらに何ら限定されるものではない。実施例1セルロース集合体として、広葉樹の晒クラフトパルプL-BKPのパルプシート水分含有量21質量を用意し、粉砕機株ホーライ製、商品名:BO-2572、30mmスクリーン装着で粗粉砕した。次に、解繊機ターボ工業株製、商品名:ターボミルT-250に粗粉砕物を投入し、該パルプシートを解繊し、解繊された繊維状セルロースを得た。繊維長は約1mm、水分含有率は5質量であった。繊維状セルロース以下、絶乾質量に換算した値を記す20質量部、熱可塑性樹脂株プライムポリマー製、商品名:プライムポリプロJ3053HP76質量部、テルペン樹脂として芳香族テルペン樹脂ヤスハラケミカル株製、商品名:YSレジンTR1052質量部、酸変性ポリプロピレン三井化学株製、商品名:アドマーQE8002質量部を、二軸押出混練機株テクノベル製、商品名:KZWで混練し、セルロース含有熱可塑性樹脂1を得た。実施例2セルロース集合体として、実施例1で用いたLBKPパルプシートを用意し、槇野産業株製粉細機を用いて粗粉砕した後、遠心水冷式粉砕機株ティーエスピー製、商品名:CLGP25を用いて平均粒径32μmの機械粉砕粉末状セルロースを得た。この粉末状セルロース20質量部、熱可塑性樹脂東ソー株製、商品名:ニポロンハード401076質量部、テルペン樹脂として水添テルペン樹脂ヤスハラケミカル株製、商品名:クリアロンP1502質量部、酸変性ポリエチレン三井化学株製、商品名:アドマーHE8102質量部を、二軸押出混練機株テクノベル製、商品名:KZWで混練し、セルロース含有熱可塑性樹脂2を得た。実施例3以下の構成でセルロース含有熱可塑性樹脂3を得た。実施例2で得られた粉末状セルロース20質量部熱可塑性樹脂:プライムポリマー株製プライムポリプロJ762HP71質量部熱可塑性樹脂:住友化学株製エクセレンFX4525質量部芳香族テルペン樹脂:ヤスハラケミカル株製YSレジンTR1052質量部酸変性ポリプロピレン:三井化学株製アドマーQE8002質量部実施例4まず、次の処方でセルロース含有熱可塑性樹脂4aを作製した。実施例2で得られた粉末セルロース80質量部熱可塑性樹脂:Braskem社製高密度ポリエチレンSHA726012質量部水添テルペン樹脂:ヤスハラケミカル株製クリアロンP1508質量部次に、この熱可塑性樹脂4aを用いて再度以下の処方で混練して、セルロース含有熱可塑性樹脂4を得た。セルロース含有熱可塑性樹脂4a25質量部プライムポリマー株製プライムポリプロJ762HP73質量部酸変性ポリプロピレン:三菱化学株製モディックP9282質量部実施例5以下の処方でセルロース含有熱可塑性樹脂5を作製した。セルロース含有熱可塑性樹脂4a25質量部熱可塑性樹脂ポリ乳酸:花王株製エコラE-202075質量部比較例1以下の処方でセルロース含有熱可塑性樹脂比較1を作製した。実施例1で作製した繊維状セルロース20質量部プライムポリマー株製プライムポリプロJ3053HP78質量部三井化学株製アドマーQE8002質量部比較例2以下の処方でセルロース含有熱可塑性樹脂比較2を作製した。実施例2で作製した粉末セルロース20質量部プライムポリマー株製プライムポリプロJ762HP78質量部三井化学株製アドマーQE8002質量部比較例3以下の処方でセルロース含有熱可塑性樹脂比較3を作製した。実施例2で作製した粉末セルロース20質量部東ソー株製ニポロンハード401078質量部三井化学株製アドマーHE8102質量部比較例4以下の処方でセルロース含有熱可塑性樹脂比較4を作製した。実施例2で作製した粉末セルロース20質量部花王株製エコラE-202080質量部実施例及び比較例で得られたセルロース含有熱可塑性樹脂を、射出成型法で6cm角厚み3mmの板状に加工し、サンプルを得た。このサンプルを105°Cで4日間乾燥させ、これを絶乾状態としてサンプル質量とし、次に、23°C50RHの条件の恒温恒湿室内で一週間保管して、サンプルの質量増加分をこのサンプルの吸湿量とした。吸湿量をパーセント表示したものを表1に与えた。このようにテルペン樹脂を添加したものは、吸湿量が抑制されており、成形体質量の安定性も向上した。